"4-オキソ-2,2,6,6-テトラメチルピペリジン-1-オキシルにその安定化剤として4-ヒドロキシ-2,2,6,6-テトラメチルピペリジン-1-オキシルを配合したことを特徴とする安定化された4-オキソ-2,2,6,6-テトラメチルピペリジン-1-オキシル含有組成物。100重量部の4-オキソ-2,2,6,6-テトラメチルピペリジン-1-オキシルに対して、0.01重量部以上の4-ヒドロキシ-2,2,6,6-テトラメチルピペリジン-1-オキシルを配合してなる請求項1記載の組成物。100重量部の4-オキソ-2,2,6,6-テトラメチルピペリジン-1-オキシルに対して、10~500重量部の4-ヒドロキシ-2,2,6,6-テトラメチルピペリジン-1-オキシルを配合してなる請求項1または2記載の組成物。4-オキソ-2,2,6,6-テトラメチルピペリジン-1-オキシルおよび4-ヒドロキシ-2,2,6,6-テトラメチルピペリジン-1-オキシルの溶剤をさらに含有してなる請求項1乃至3のうちのいずれか記載の組成物。溶剤が水とアルコール化合物との混合溶剤である請求項4記載の組成物。100重量部の4-オキソ-2,2,6,6-テトラメチルピペリジン-1-オキシルに対して0.01重量部以上の4-ヒドロキシ-2,2,6,6-テトラメチルピペリジン-1-オキシルを配合してなるビニル化合物の重合禁止剤組成物。100重量部の4-オキソ-2,2,6,6-テトラメチルピペリジン-1-オキシルに対して、10~500重量部の4-ヒドロキシ-2,2,6,6-テトラメチルピペリジン-1-オキシルを配合してなる請求項6記載のビニル化合物の重合禁止剤組成物。4-オキソ-2,2,6,6-テトラメチルピペリジン-1-オキシルおよび4-ヒドロキシ-2,2,6,6-テトラメチルピペリジン-1-オキシルの溶剤をさらに含有してなる請求項6または7記載のビニル化合物の重合禁止剤組成物。溶剤が水とアルコール化合物との混合溶剤である請求項8記載のビニル化合物の重合禁止剤組成物。請求項6乃至9のいずれかに記載の重合禁止剤組成物を、ビニル化合物を含む流体に直接、あるいは、更に溶媒に希釈して添加することを特徴とするビニル化合物の重合禁止方法。本発明は、上記の実情に鑑み、長期間の保存貯蔵においても重合禁止能の低下を抑えることができる、安定化されたOXO-TEMPO組成物、これを含有するビニル化合物の重合禁止剤組成物、及びその組成物を用いたビニル化合物の重合禁止方法を提供することを課題としている。本発明者らはOXO-TEMPOの安定化、とりわけ、重合禁止能の低下防止について鋭意研究を重ねた結果、該化合物にH-TEMPOを配合させることにより、その安定化、とりわけ、長期間の保存貯蔵においてもOXO-TEMPOの重合禁止能の低下を抑えることができることを見出し、本発明をなすに至った。即ち、請求項1に係る発明は、OXO-TEMPOにその安定化剤としてH-TEMPOを配合したことを特徴とする安定化されたOXO-TEMPO含有組成物である。請求項2に係る発明は、100重量部のOXO-TEMPOに対して0.01重量部以上のH-TEMPOを配合してなる請求項1記載の組成物である。請求項3に係る発明は、100重量部のOXO-TEMPOに対して10~500重量部のH-TEMPOを配合してなる請求項1または2記載の組成物である。請求項4に係る発明は、さらにOXO-TEMPOおよびH-TEMPOの溶剤を含有してなる請求項1乃至3のうちのいずれか記載の組成物である。請求項5に係る発明は、溶剤が水とアルコール化合物との混合溶剤である請求項4記載の組成物である。請求項6に係る発明は、100重量部のOXO-TEMPOに対して0.01重量部以上のH-TEMPOを配合してなるビニル化合物の重合禁止剤組成物である。請求項7に係る発明は、100重量部のOXO-TEMPOに対して10~500重量部のH-TEMPOを配合してなる請求項6記載のビニル化合物の重合禁止剤組成物である。請求項8に係る発明は、さらにOXO-TEMPOおよびH-TEMPOの溶剤を含有してなる請求項6または7記載のビニル化合物の重合禁止剤組成物である。請求項9に係る発明は、溶剤が水とアルコール化合物との混合溶剤である請求項9記載のビニル化合物の重合禁止剤組成物である。請求項10に係る発明は、請求項6乃至9のいずれかに記載の重合禁止剤組成物を、ビニル化合物を含む流体に直接、あるいは、更に溶媒に希釈して添加することを特徴とするビニル化合物の重合禁止方法である。本発明により、OXO-TEMPOの安定化を図ることにより、とりわけ、長期間の保存貯蔵においても重合禁止能の低下を抑えることができ、従来汎用のH-TEMPOと比較してコスト的に有利なビニル化合物の重合禁止剤組成物を提供することができる。本発明の安定化された組成物は、OXO-TEMPOとその安定化剤としてH-TEMPOを含有するが、その含有比率がOXO-TEMPOの100重量部に対してH-TEMPOの0.01重量部未満では長期間の保存貯蔵におけるOXO-TEMPOの重合禁止能の低下を抑えることができない場合があるため、H-TEMPOの0.01重量部以上を含有することが好ましく、中でも10重量部以上を含有することがより好ましい。また、その含有比率がOXO-TEMPOの100重量部に対してH-TEMPOの500重量部を越えると、H-TEMPOの含有量の増加に見合うだけの効果は得られず、経済的に不利である。ビニル化合物の重合禁止剤としての用途に供する場合、OXO-TEMPOとH-TEMPO以外に溶剤を含有し、その溶剤としては、適用対象のビニル化合物の製造装置、貯蔵装置、及び運搬手段等の条件に合わせて適宜、溶剤を選択することができ、芳香族溶剤、脂肪族溶剤、水、アルコール化合物、あるいは製造装置のプロセス液などを用いることもできる。例えば、ブタジエン製造プロセスなどでは特に製品への混入を嫌って、水やアルコール化合物を選択せずにプロセス液中に含まれる芳香族炭化水素であるトルエンを選択することがある。また、2種以上の溶剤を混合して用いることにも何ら制限はない。本発明で用いる溶剤の芳香族溶剤あるいは脂肪族溶剤としては、ベンゼン、トルエン、キシレン、エチルベンゼン、その他芳香族化合物、ナフテン系炭化水素化合物、鉱油、パラフィン系炭化水素化合物などが挙げられる。また、水としては、通常の工業用水、軟化水、イオン交換水などを用いることができる。更に、アルコール化合物としては、メタノール、エタノール、n-プロパノール、イソプロパノール、n-ブタノール、イソブタノール、第3ブタノール、1-ペンタノール、3-メチル-1-ブタノール、3-ペンタノール、n-ヘキサノール、2-エチルブタノール、n-ヘプタノール、2-ヘプタノール、3-ヘプタノール、n-オクタノール、2-エチルヘキサノール、n-ノナノール、n-デカノール、n-ウンデカノール、n-ドデカノール、エチレングリコール、エチレングリコールモノメチルエーテル、エチレングリコールモノエチルエーテル、エチレングリコールモノイソプロピルエーテル、エチレングリコールモノブチルエーテル、エチレングリコールモノフェニルエーテル、エチレングリコールモノベンジルエーテル、ジエチレングリコール、ジエチレングリコールモノメチルエーテル、ジエチレングリコールモノエチルエーテル、ジエチレングリコールモノブチルエーテル、トリエチレングリコール、ポリエチレングリコール、プロピレングリコール、プロピレングリコールモノメチルエーテル、プロピレングリコールモノエチルエーテル、ブタンジオール、ペンタンジオール、グリセリン、シクロヘキサノール、2-メチルシクロヘキサノール、ベンジルアルコール、フェノールなどが挙げられる。本発明の重合禁止剤組成物における溶剤の種類と配合量は、同時に配合されるOXO-TEMPOとH-TEMPOの溶解度と製品安定性を考慮して適宜、選択される。後記実施例から明らかなように、中でも水とアルコール化合物の混合溶剤がOXO-TEMPOとH-TEMPOの溶解度と製品安定性に優れ、更にOXO-TEMPOの重合禁止能の低下を抑える効果も認められる。これらの効果は水単独やアルコール単独では得られない相乗的な効果であり、特に好ましい組み合わせと配合量は水:エチレングリコールモノブチルエーテル=50:1~1:50重量比である。また、水とアルコール化合物の混合溶剤による、重合禁止能の低下を抑制する上記の相乗効果は、OXO-TEMPOとH-TEMPOの併用系以外にも、OXO-TEMPO単独、H-TEMPO単独、及びその他のピペリジン-1-オキシル類を溶解する場合にも発揮される。好ましい重合禁止剤組成物の配合例を挙げると、OXO-TEMPOを1重量部、H-TEMPOを1重量部、水を2重量部、及びエチレングリコールモノブチルエーテルを1重量部である。本発明の重合禁止剤組成物の製造は、常温において溶剤にH-TEMPOを加えて溶解し、更にOXO-TEMPOを加えて溶解撹拌して均一に混合することにより達せられる。各成分を溶解する順序について特に制限はなく、各々の成分の物性により混合する順序を変更するなどの工夫についてなんら制限を加えるものではないが、該組成物製造時のOXO-TEMPOの重合防止能低下を防止するため、OXO-TEMPOを融点37°C以上に加熱しないことが必要である。本発明の重合禁止剤組成物に、必要で応じて、その他公知の重合防止剤、酸化防止剤、金属不活性化剤、分散剤等を加えても良い。本発明の重合禁止剤組成物の適用は、特に限定されるものではないが、例えば、石油化学工程、各種ビニル化合物の製造、精製工程、輸送、貯蔵に際し、ビニル化合物の重合による汚れを抑制し、重合によるビニル化合物の収率低下を抑制する場合には、重合が発生する設備、例えば熱交換器、リボイラー、配管、貯蔵タンクの中、及び/又はその上流部に添加することが好ましい。この際、本発明の重合禁止剤組成物の添加量は、ビニル化合物の種類やプロセス条件により異なるので一律に決めることは出来ないが、OXO-TEMPOとH-TEMPOの合計量として、該プロセス流体に対して0.1~1000ppmとなるように添加するのが一般的である。本発明の重合禁止剤組成物の添加方法は一般的には原液あるいは溶媒で希釈し、薬品注入ポンプを使用して、対象のビニル化合物の種類やプロセス条件に合わせて連続あるいは間欠添加を選択することができる。希釈用に用いられる溶媒は重合剤組成物に用いた溶剤やその溶剤と親和性のある溶媒であれば制限なく使用できるが、一般的には、対象プロセスのプロセス液を用いて希釈することが行われる。また、適用しうるビニル化合物の種類に制限はなく、エチレン、プロピレン、ブチレン、イソブチレン等のオレフィン化合物、ブタジエン、イソプレン、クロロプレン等の置換、あるいは非置換の共役ジオレフィン化合物、スチレン、α-メチルスチレン、ジビニルベンゼンなどの芳香族ビニル化合物、メチルメタクリレート、エチルメタクリレート、ブチルメタクリレート、2-エチルヘキシルメタクリレート、アリルメタクリレート、2-ヒドロキシエチルメタクリレート、2-ジメチルアミノエチルメタクリレートなどのメタクリル酸エステルおよびメタクリル酸化合物、メチルアクリレート、エチルアクリレート、ブチルアクリレートなどのアクリル酸エステルおよびアクリル酸化合物、アクリロニトリル、メタクリルニトリルなどのシアン化ビニル化合物、ビニルトリメトキシシラン、ビニルトリエトキシシラン、ビニルトリス2-メトキシエトキシシラン、2-5-ノルボルネニルエチルジメチルメトキシシラン、5-ヘキセニルメチルジメトキシシラン、3-アクリロキシプロピルメチルジエトキシシラン、3-メタクリロキシプロピルトリメトキシシラン、3-メタクリロキシプロピルメチルジメトキシシラン、3-メタクリロキシプロピルトリストリメチルシロキシシラン、4-エテニルフェニルトリメトキシシラン、2-4-エテニルフェニルエチルトリエトキシシランなどのエチレン性不飽和基含有シランないしシロキサン化合物、酢酸ビニルなどのビニルエステル化合物、塩化ビニル、塩化ビニリデン、フッ化ビニリン、テトラフルオロエチレン、ヘキサフルオロプロピレンなどのハロゲン化オレフィン等を例示することができる。1.試験に用いた化合物[ピペリジン-1-オキシル類]N-1:4-オキソ-2,2,6,6-テトラメチルピペリジン-1-オキシルOXO-TEMPON-2:4-ヒドロキシ-2,2,6,6-テトラメチルピペリジン-1-オキシルH-TEMPON-3:4-メトキシ-2,2,6,6-テトラメチルピペリジン-1-オキシルN-4:4-カルボキシ-2,2,6,6-テトラメチルピペリジン-1-オキシルN-5:2,2,6,6-テトラメチルピペリジン-1-オキシル[溶剤]S-1:キシレンS-2:灯油S-3:2-エチルヘキサノールS-4:エチレングリコールモノブチルエーテル以下、EGBと略記するS-5:水W-1:水:EGB=1:50重量比の混合溶剤W-2:水:EGB=1:1重量比の混合溶剤W-3:水:EGB=2:1重量比の混合溶剤W-4:水:EGB=50:1重量比の混合溶剤2.試験方法ピペリジン-1-オキシル類と各種溶剤を所定の割合で混合した組成物を、50°Cの恒温器中で10日間、20日間、30日間それぞれ放置し、該組成物中の4-オキソ-2,2,6,6-テトラメチルピペリジン-1-オキシルOXO-TEMPOの濃度をガスクロマトグラフィーで測定し、組成物を作成した時の濃度と比較してOXO-TEMPO残存率を求めた。この残存率が大きいほどOXO-TEMPOの重合防止能の低下が小さい=重合防止能低下抑制効果が大きいことを示している。表1に示した結果より、OXO-TEMPOは他のピペリジン-1-オキシル類と比較して、重合防止能の低下が大きいことが確認された。表2に示した結果より、OXO-TEMPOに4-ヒドロキシ-2,2,6,6-テトラメチルピペリジン-1-オキシルH-TEMPOを共存させることにより、他のピペリジン-1-オキシル類を共存させた場合と比較して、特異的に、重合防止能の低下を大幅に小さくでき、H-TEMPOによるOXO-TEMPOの安定化効果が確認された。表3に示した結果より、OXO-TEMPOの100重量部に対して、H-TEMPOを0.01重量部以上共存させることによって、OXO-TEMPOの重合防止能の低下を小さくできることが確認された。H-TEMPOの共存含有量が多いほどOXO-TEMPOの重合防止能低下抑制効果は大きくなり、H-TEMPOを、500重量部を超えて含有させた場合には、それに見合うほどのメリットは享受しがたく、経済的に不利である。表4に示した結果より、水とアルコール化合物の混合溶剤W―1~4を用いた実施例11~14では、水単独S―5を溶剤として用いた実施例10やアルコール化合物単独S-3、S-4を溶剤として用いた実施例8、実施例9よりも、OXO-TEMPOの重合防止能低下抑制効果が大きく、水やアルコール化合物の単独溶剤では得られない相乗的な効果が認められた。水とアルコール化合物の好ましい配合比は水:EGB=50:1~1:50重量比であり、特に好ましい配合比は水:EGB=2:1であることが示された。"